(57)【要約】【課題】操業性・生産性を維持しつつ、湿潤強度を向上させた水解性シート及び当該水解性シートの製造方法を提供する。【解決手段】原紙シートに対して水性薬剤を含浸させた水解性シートであって、前記原紙シートは、目付量が３０〜１５０ｇｓｍであり、水溶性バインダー（ＣＭＣ）を含有するとともに、セルロースナノファイバー（ＣＮＦ）を含有し、前記水性薬剤は、水溶性バインダーと架橋する架橋剤を含んでいる。【選択図】図１
2018029865.tif 000002
【特許請求の範囲】
【請求項１】
原紙シートに対して水性薬剤を含浸させた水解性シートであって、
前記原紙シートは、
目付量が３０〜１５０ｇｓｍであり、
水溶性バインダーを含有するとともに、
セルロースナノファイバーを含有しており、
前記水性薬剤は、水溶性バインダーと架橋する架橋剤を含んでいることを特徴とする水解性シート。
【請求項２】
前記水溶性バインダーは、カルボキシル基を有しており、
前記水性薬剤は、金属イオンであることを特徴とする請求項１に記載の水解性シート。
【請求項３】
前記原紙シートは、当該原紙シートの厚み方向内側から表面及び裏面に向かうにつれて前記水溶性バインダーの含有量が徐々に増加した状態であることを特徴とする請求項１又は２に記載の水解性シート。
【請求項４】
原紙シートに水溶性バインダーと架橋する架橋剤を含む水性薬剤が含浸されており、目付量が３０〜１５０ｇｓｍである水解性シートの製造方法であって、
原紙シートの外面に対して、水溶性バインダーを含有するバインダー溶液を塗布する工程を含み、
前記工程において、前記バインダー溶液にセルロースナノファイバーを添加することを特徴とする水解性シートの製造方法。
【請求項５】
前記セルロースナノファイバーの添加量が前記原紙シートに対し０．１重量％以上、２．０重量％以下となるように、前記バインダー溶液を前記原紙シートの外面に対して塗布することを特徴とする請求項４に記載の水解性シートの製造方法。
【発明の詳細な説明】
【技術分野】
【０００１】
本発明は、トイレクリーナー等の予め水性薬剤が含浸された水解性シート及び当該水解性シートの製造方法に関する。
【背景技術】
【０００２】
従来、トイレの清掃には、繰り返し使用される織布製の雑巾等が使われてきたが、これに替わって、近年、紙製の使い捨ての水解性シートが使用されるようになってきている。そして、この種の水解性シートは、洗浄剤が含浸された状態で提供され、また使用後にトイレに流して処理可能とされる。
【０００３】
かかる水解性シートにおいては、拭取り作業時の洗浄剤が含浸された湿潤状態において破れない紙力と、トイレ等に流した際に配管等に詰まらない程度の水解性を確保することが求められるところであるが、これらを効果的に達成する一つの技術として、その基材紙としてカルボキシメチルセルロース（以下、ＣＭＣと記述する）を含む水溶性バインダー等を添加した水解性シートを用いることが知られている（例えば、特許文献１参照）。
【先行技術文献】
【特許文献】
【０００４】
【特許文献１】特許第３８６５５０６号公報
【発明の概要】
【発明が解決しようとする課題】
【０００５】
ところで、例えば、トイレの清掃に水解性シートを使用した場合、従来の水解性シートでは、便器の縁等を強く擦ると破れることがあった。そのため、水解性を確保しつつ、更に、強く擦ったときの破れにくさを向上させることが課題となっていた。
【０００６】
本発明は、上記課題に鑑みてなされたもので、水解性を確保しつつ、強く擦ったときの破れにくさを向上させた水解性シート及び当該水解性シートの製造方法を提供することを目的とする。
【課題を解決するための手段】
【０００７】
上記課題を解決するため、請求項１に記載の発明は、
原紙シートに対して水性薬剤を含浸させた水解性シートであって、
前記原紙シートは、
目付量が３０〜１５０ｇｓｍであり、
水溶性バインダーを含有するとともに、
セルロースナノファイバーを含有しており、
前記水性薬剤は、水溶性バインダーと架橋する架橋剤を含んでいることを特徴とする。
【０００８】
請求項２に記載の発明は、請求項１記載の発明において、
前記水溶性バインダーは、カルボキシル基を有しており、
前記水性薬剤の架橋剤は、金属イオンであることを特徴とする。
【０００９】
請求項３に記載の発明は、請求項１又は２に記載の発明において、
前記原紙シートは、当該原紙シートの厚み方向内側から表面及び裏面に向かうにつれて前記水溶性バインダーの含有量が徐々に増加した状態であることを特徴とする。
【００１０】
請求項４に記載の発明は、
原紙シートに水溶性バインダーと架橋する架橋剤を含む水性薬剤が含浸されており、目付量が３０〜１５０ｇｓｍである水解性シートの製造方法であって、
原紙シートの外面に対して、水溶性バインダーを含有するバインダー溶液を塗布する工程を含み、
前記工程において、前記バインダー溶液にセルロースナノファイバーを添加することを特徴とする。
【００１１】
請求項５に記載の発明は、請求項４に記載の発明において、
前記セルロースナノファイバーの添加量が前記原紙シートに対し０．１重量％以上、２．０重量％以下となるように、前記バインダー溶液を前記原紙シートの外面に対して塗布することを特徴とする。
【発明の効果】
【００１２】
本発明によれば、原紙シートに水溶性バインダー及びセルロースナノファイバーが含有されているので、原紙シートの表面強度を向上させることができる。また、原紙シートに水溶性バインダーと架橋する架橋剤を含む水性薬剤が含浸されることで、添加されたセルロースナノファイバーにより湿潤引張り強度を向上させることができる。これにより、水解性を確保しつつ、強く擦ったときの破れにくさを向上させることができるので、拭き取り性を向上させることができる。
【００１３】
ここで、一般的に、微細なセルロースナノファイバーを原紙シートに配合したとしても、原紙シートの繊維とセルロースナノファイバーの水素結合点が増加して乾燥強度は増加するが、水に接すれば水素結合が外れるので、湿潤強度は向上しない、と考えられるところ、本発明では、原紙シートに、水溶性バインダー及びセルロースナノファイバーを配合するとともに、水溶性バインダーと架橋する架橋剤を含む水性薬剤を含浸させることで、原紙シートに水溶性バインダーを配合し、水溶性バインダーと架橋する架橋剤を含む水性薬剤を含浸させる場合より、湿潤引張り強度を向上させることができるという、新たな知見に基づいてなされたものである。
【図面の簡単な説明】
【００１４】
【図１】本実施形態に係るトイレクリーナーの一例を示す平面図である。
【図２】（ａ）は、従来の紙の繊維配向を示す図、（ｂ）は、本発明の繊維配向を示す図である。
【図３】トイレクリーナーのエンボス部分の拡大図及び断面図である。
【図４】エンボスの接触面積の一例を示す説明図である。
【図５】本実施形態に係るトイレクリーナーの製造方法を示すフローチャートである。
【図６】本実施形態に係るトイレクリーナーの製造設備（溶液付与設備）の模式図である。
【図７】本実施形態に係るトイレクリーナーの製造設備（加工設備）の模式図である。
【図８】抄造装置の一例を示す概略図である。
【図９】本実施形態に係るトイレクリーナーの他の一例を示す平面図である。
【図１０】本実施形態に係るトイレクリーナーの他の一例を示す平面図である。
【図１１】図１０のＡ−Ａ部分拡大図である。
【図１２】（ａ）は、図１１のＢ−Ｂ切断部端面図、（ｂ）は、図１１のＣ−Ｃ切断部端面図である。
【発明を実施するための形態】
【００１５】
以下、図面を参照しつつ、本発明の実施形態である水解性シートを詳細に説明する。但し、発明の範囲は、図示例に限定されない。
なお、水解性シートはトイレクリーナーを一例にして説明するが、水解性シートにはトイレクリーナー以外の清拭用途の水性薬剤を含浸させたウェットティシューなども含まれる。また、トイレクリーナーの製造時の紙の搬送方向をＹ方向（縦方向）、搬送方向に直交する方向をＸ方向（横方向）として説明する。
【００１６】
[トイレクリーナーの説明]
トイレクリーナー１００は、複数枚（例えば、２枚）の原紙シートがプライ加工（積層）されたものであって、所定の水性薬剤が含浸されている。
なお、原紙シートは、プライ加工されていない、1枚の原紙シートにより構成されていてもよい。
原紙シートの目付け量は、３０〜１５０ｇｓｍ程度である。なお、目付け量は、ＪＩＳ Ｐ ８１２４に基づくものである。
【００１７】
トイレクリーナー１００の原紙シートは、トイレを掃除した後、そのまま便器の水溜りに廃棄できるように、水解性の繊維集合体から構成されている。
【００１８】
繊維集合体としては、水解性を有する繊維集合体であれば特に限定されないが、単層又は複数層の紙又は不織布を好適に用いることができる。原料繊維は、天然繊維でも合成繊維でも良く、これを混合することも可能である。好適な原料繊維としては、木材パルプ、非木材パルプ、レーヨン、コットン等のセルロース系繊維、ポリ乳酸等からなる生分解性繊維等を挙げることができる。また、これらの繊維を主体としてポリエチレン繊維、ポリプロピレン繊維、ポリビニールアルコール繊維、ポリエステル繊維、ポリアクリニトリル繊維、合成パルプ、ガラスウール等を併用することができる。
【００１９】
特に、繊維集合体として、少なくともパルプを含むものであることが好ましく、原料となるパルプは、広葉樹晒クラフトパルプ（ＬＢＫＰ）と針葉樹晒クラフトパルプ（ＮＢＫＰ）を適宜の割合で配合したものが適する。
より好ましくは、広葉樹晒クラフトパルプの配合割合が５０重量％を超えるもの、すなわち広葉樹晒クラフトパルプに対する針葉樹晒クラフトパルプの配合比が１／１未満となるものがあげられる。針葉樹晒クラフトパルプに対する広葉樹晒クラフトパルプの配合比を多くすることで、繊維間隙間が減少し、水分蒸散が抑制されるため、乾きにくさを向上させることができる。
また、粉砕されたパルプからなるシート、粉砕パルプを水解紙で覆ったり、挟んだりしたシートにより構成されていてもよい。
【００２０】
また、トイレクリーナー１００の原紙シートには紙力増強のための水溶性バインダーが添加されている。水溶性バインダーとしては、カルボキシルメチルセルロース、ポリビニルアルコール、デンプンまたはその誘導体、ヒドロキシプロピルセルロース、アルギン酸ナトリウム、トラントガム、グアーガム、キサンタンガム、アラビアゴム、カラギーナン、ガラクトマンナン、ゼラチン、カゼイン、アルブミン、プルプラン、ポリエチレンオキシド、ビスコース、ポリビニルエチルエーテル、ポリアクリル酸ソーダ、ポリメタアクリル酸ソーダ、ポリアクリルアミド、ポリアクリル酸のヒドロキシル化誘導体、ポリビニルピロリドン／ビニルピロリドン酢酸ビニル共重合体等のバインダー成分が挙げられる。
【００２１】
特に、水解性が良好となる点や架橋反応により湿潤強度を発現しうる点からカルボキシル基を有する水溶性バインダーを用いることが好ましい。
カルボキシル基を有する水溶性バインダーは、水中で容易にカルボキシラートを生成するアニオン性の水溶性バインダーである。その例としては多糖誘導体、合成高分子、天然物が挙げられる。多糖誘導体としてはカルボキシメチルセルロースの塩、カルボキシエチルセルロース又はその塩、カルボキシメチル化デンブン又はその塩などが挙げられ、特にカルボキシメチルセルロース（ＣＭＣ）のアルカリ金属塩が好ましい。
【００２２】
ＣＭＣについては、そのエーテル化度が０．６〜２．０、特に０．９〜１．８、更に好ましくは１．０〜１．５であるのが望ましい。水解性と湿潤紙力の発現が極めて良好となる。
また、ＣＭＣは、水膨潤性のものを用いることが好ましい。これは、水性薬剤中の架橋剤である特定金属イオンとの架橋により、未膨潤化のままシートを構成する繊維をつなぎとめる機能を発揮し、清掃・清拭作業に耐えうる拭き取りシートとしての強度を発現することができるからである。
本実施形態のトイレクリーナー１００の場合には、水溶性バインダーとして、ＣＭＣが添加されている。
【００２３】
合成高分子としては、不飽和カルボン酸の重合体又は共重合体の塩、不飽和カルボン酸と該不飽和カルボン酸と共重合可能な単量体との共重合体の塩などが挙げられる。不飽和カルボン酸としては、アクリル酸、メタクリル酸、イタコン酸、クロトン酸、無水マレイン酸、マレイン酸、フマール酸などが挙げられる。これらと共重合可能な単量体としては、これら不飽和カルボン酸のエステル、酢酸ビニル、エチレン、アクリルアミド、ビニルエーテルなどが挙げられる。特に好ましい合成高分子は、不飽和カルボン酸としてアクリル酸やメタクリル酸を用いたものであり、具体的にはポリアクリル酸、ポリメタクリル酸、アクリル酸メタクリル酸共重合体の塩、アクリル酸又はメタクリル酸とアクリル酸アルキル又はメタクリル酸アルキルとの共重合体の塩が挙げられる。天然物としては、アルギン酸ナトリウム、ザンサンガム、ジェランガム、タラガントガム、ペクチンなどが挙げられる。
【００２４】
トイレクリーナー１００は、ＣＭＣが原紙シートの厚み方向に均一に含浸された状態でも良いが、原紙シートの厚み方向の中央から表面及び裏面に向かうにつれてＣＭＣの含有量が徐々に増加した状態となっていることが好ましい。これにより、トイレクリーナー１００は、同量の水溶性バインダーを均一に含浸させた従来品に比べて便器の縁等を強く擦っても破れにくくなるからである。
また、トイレクリーナー１００には、セルロースナノファイバー（以下、ＣＮＦと称す）が添加されている。ＣＮＦの添加量は、特に限定されないが、ＣＮＦ及びＣＭＣが添加される前の原紙シートに対し０．１重量％以上、２．０重量％以下であることが好ましい。ＣＮＦの添加量が、２．０重量％以下であることが好ましいとした理由は、経済性の観点からである。即ち、ＣＮＦの添加量を２．０重量％よりも上げても効果がさほど変わらないからである。
【００２５】
ここで、ＣＮＦとは、パルプ繊維を解繊して得られる微細なセルロース繊維をいい、一般的に繊維幅がナノサイズ（１ｎｍ以上、１０００ｎｍ以下）のセルロース微細繊維を含むセルロース繊維をいうが、平均繊維幅は、１００ｎｍ以下の繊維が好ましい。平均繊維幅の算出は、例えば、一定数の数平均、メジアン、モード径（最頻値）などを用いる。
【００２６】
ＣＮＦの製造に使用可能なパルプ繊維としては、広葉樹パルプ（ＬＢＫＰ）、針葉樹パルプ（ＮＢＫＰ）等の化学パルプ、晒サーモメカニカルパルプ（ＢＴＭＰ）、ストーングランドパルプ（ＳＧＰ）、加圧ストーングランドパルプ（ＰＧＷ）、リファイナーグランドパルプ（ＲＧＰ）、ケミグランドパルプ（ＣＧＰ）、サーモグランドパルプ（ＴＧＰ）、グランドパルプ（ＧＰ）、サーモメカニカルパルプ（ＴＭＰ）、ケミサーモメカニカルパルプ（ＣＴＭＰ）、リファイナーメカニカルパルプ（ＲＭＰ）等の機械パルプ、茶古紙、クラフト封筒古紙、雑誌古紙、新聞古紙、チラシ古紙、オフィス古紙、段ボール古紙、上白古紙、ケント古紙、模造古紙、地券古紙、更紙古紙等から製造される古紙パルプ、古紙パルプを脱墨処理した脱墨パルプ（ＤＩＰ）などが挙げられる。これらは、本発明の効果を損なわない限り、単独で用いてもよく、複数種を組み合わせて用いてもよい。さらに、上記パルプ繊維に対してカルボキシメチル化等の化学的処理を施したものを用いても良い。
【００２７】
ＣＮＦの製造方法としては、高圧ホモジナイザー法、マイクロフリュイダイザー法、グラインダー磨砕法、ビーズミル凍結粉砕法、超音波解繊法等の機械的手法が挙げられるが、これらの方法に限定されるものではない。また、ナノファイバー化は、ＴＥＭＰＯ酸化処理、リン酸エステル化処理酸処理等の併用により促進される。
【００２８】
また、トイレクリーナー１００の縦横の繊維配向の比率（縦／横）については、特に限定するものではないが、０．８〜２．０であることが好ましく、０．８〜１．２であることがより好ましい。
紙の製造工程である抄紙工程においては抄紙機のワイヤーの上に繊維を敷き詰めて搬送方向に流すため、一般的には、紙は、抄紙機の搬送方向である縦方向に多くの繊維が並んでいる（例えば、縦：横＝２．３：１等。図２（ａ）参照）という特性がある。そのため、横方向の繊維密度が薄く繊維が断裂しやすい。即ち、拭くときの方向によって破れやすい。そこで、本実施形態においては、図２（ｂ）に示すように、トイレクリーナー１００の縦横の繊維配向比率を０．８〜２．０、好ましくは、０．８〜１．２とすることで、どの方向から拭いても破れにくいトイレクリーナー１００を提供することができる。なお、縦横の繊維配向の比率は、ＭＤ及びＣＤ方向の湿潤強度の比により求めることができる。
【００２９】
また、本実施形態のトイレクリーナー１００には、水溶性バインダーと架橋する架橋剤を含む所定の水性薬剤が含浸されており、具体的には、架橋剤の他、水性洗浄剤、香料、防腐剤、除菌剤、有機溶剤等の補助剤を含む所定の水性薬剤が含浸されている。当該水性薬剤は、トイレクリーナー１００の基材である原紙シートの重量に対して１００〜５００重量％含浸させるが、好ましくは１５０〜３００重量％である。
【００３０】
架橋剤としては、ホウ酸、種々の金属イオン等を使用することができるが、ＣＭＣを水溶性バインダーとして用いた場合、多価金属イオンを用いることが好ましい。特に、アルカリ土類金属、マンガン、亜鉛、コバルト及びニッケルからなる群から選択される１種又は２種以上の多価金属イオンを用いることが、繊維間が十分に結合されて使用に耐え得る湿潤強度が発現する点、及び水解性が十分になる点から好ましい。これらの金属イオンのうち、カルシウム、ストロンチウム、バリウム、亜鉛、コバルト、ニッケルのイオンを用いることが特に好ましい。
【００３１】
水性洗浄剤としては、例えば、界面活性剤の他、低級又は高級（脂肪族）アルコールを使用することができる。
【００３２】
香料としては、例えば、水性香料の他、オレンジオイル等の油性香料の中から、一種又は数種を適宜選択して使用することができる。
【００３３】
防腐剤としては、例えば、メチルパラベン、エチルパラベン、プロピルパラベン等のパラベン類を使用することができる。除菌剤としては、例えば、塩化ベンザルコニウム、グルコン酸クロルヘキシジン、ポピドンヨード、エタノール、セチル酸化ベンザニウム、トリクロサン、クロルキシレノール、イソプロピルメチルフェノール等を使用することができる。有機溶剤としては、グリコール（２価）、グリセリン（３価）、ソルビトール（４価）等の多価アルコールを使用することができる。
【００３４】
また、上述した水性薬剤の成分の補助剤については適宜選択可能であり、必要に応じて他の機能を果たす成分を水性薬剤に含ませてもよい。
【００３５】
本発明によれば、原紙シートに、水溶性バインダー及びセルロースナノファイバーを配合するとともに、水溶性バインダーと架橋する架橋剤を含む水性薬剤を含浸させることで、原紙シートに水溶性バインダーを配合し、水溶性バインダーと架橋する架橋剤を含む水性薬剤を含浸させる場合より、湿潤引張り強度を向上させることができる。
【００３６】
また、トイレクリーナー１００の表面は原紙シートのままでも良いが、エンボス加工が施されていることが好ましく、トイレクリーナー１００の場合、例えば、図１に示す通り、２種類のエンボスＥＭ１１及びＥＭ１２がエンボス加工により施されている。
【００３７】
エンボスの形状、数、面積率等は任意であるが、トイレクリーナー１００の場合、エンボスＥＭ１１は、菱形格子となるように配置されており、これにより、エンボスＥＭ１１が正方格子や矩形格子に配置される場合と比較して拭きムラを軽減することができる。また、エンボスＥＭ１２は、エンボスＥＭ１１の間に配置されている。
【００３８】
エンボスＥＭ１１は、図３（ａ）に示すように、膨出部ＰＲ２１が曲面の形状を有している。
また、エンボスＥＭ１２は、図３（ｂ）に示すように、膨出部ＰＲ２２が平面の形状を有している。
【００３９】
そして、エンボスＥＭ１２は、エンボスＥＭ１１の間に配置されているので、エンボスＥＭ１１の膨出部ＰＲ２１及びＥＭ１２の膨出部ＰＲ２２は近接して密着することにより、図３（ｃ）に示すように連なったエンボスＥＭ２１として形成されることになる。
また、エンボスＥＭ１１の膨出部ＰＲ２１とエンボスＥＭ１２の膨出部ＰＲ２２が近接するだけであって、連なっていない場合であってもよい。
【００４０】
このように形成された２種類のエンボスＥＭ１１及びＥＭ１２により、清掃対象物等との接触面積を増やすことができるので、トイレクリーナー１００の硬さが緩和されて、拭き取り性能が高くなる。
【００４１】
すなわち、トイレクリーナー１００のシート全面に、膨出部ＰＲ２１が曲面であるエンボスＥＭ１１と、膨出部ＰＲ２２が平面であるエンボスＥＭ１２を組み合わせて形成することにより、拭取り作業時にトイレクリーナー１００に力が加わった時点で各エンボスが変形して、初めて接触面積が増加することになるので、接触面積を増加させると共に、各エンボスの変形に起因して、しなやかさも向上することになる。
【００４２】
例えば、図４（ａ）に示すように、単一のエンボスＥＭ１１の場合には、拭取り作業時にトイレクリーナー１００に加わる力によりエンボスＥＭ１１が変形して生じる接触面積ＣＮ３１は、エンボスＥＭ１１近傍に離散的に生じる。これに対して、２種類のエンボスＥＭ１１及びＥＭ１２を組み合わせた場合には、図４（ｂ）に示すように、拭取り作業時にトイレクリーナー１００に加わる力によりエンボスＥＭ１１及びＥＭ１２が変形して生じる接触面積ＳＮ３２は、図４（ａ）の接触面積ＣＮ３１と比較して、増加することが分かる。
【００４３】
また、２種類のエンボスＥＭ１１及びＥＭ１２は、通常のエンボスの効果を同様に得ることができ、トイレクリーナーの風合い、吸収性及び嵩高性等を向上させることができる。さらに、連なったエンボスＥＭ２１は、通常のエンボスと同様に、エンボスを施すことによる見栄えの良さの効果も得ることができる。
【００４４】
また、トイレクリーナー１００は、折り加工されることにより、Ｙ方向の中央部で２つ折りに折り畳まれる。そして、折り畳まれた状態で保管用のプラスチックケースや包装フィルム内等に保管され、使用時には必要に応じて広げて使用される。なお、トイレクリーナー１００の折り畳み方は、２つ折りに限ることはなく、例えば、４つ折りにしても良く８つ折りにしても良い。
【００４５】
[トイレクリーナーの製造方法]
次に、トイレクリーナーの製造方法について説明する。図５は、トイレクリーナーの製造方法を示すフローチャートである。図６は、トイレクリーナーの原紙シート（抄紙シート）に対してバインダー溶液を付与する溶液付与設備の模式図である。図７は、図６に示す溶液付与設備でバインダー溶液が付与された原紙シートを加工する加工設備の模式図である。
【００４６】
トイレクリーナーの製造方法では、図５に示すように、先ず、抄紙機（図示省略）で原紙となる紙を抄造する抄紙工程（Ｓ１）を行う。
【００４７】
次いで、図５及び図６に示すように、溶液付与設備において、抄造された原紙を巻取った複数（例えば、２本）の１次原反ロール１，１からそれぞれ繰り出される連続乾燥原紙１Ａ，１Ａをプライ加工しプライ連続シート１Ｂとするプライ加工工程（Ｓ２）と、プライ連続シート１Ｂに対してバインダー溶液を付与し連続シート１Ｃとする溶液付与工程（Ｓ３）と、連続シート１Ｃを乾燥させる乾燥工程（Ｓ４）と、乾燥させた連続水解性シート１Ｄをスリットし巻取るスリット・巻き取り工程（Ｓ５）とを行う。なお、１次原反ロールは２本以上であれば適宜本数を変更可能であるが、以下の説明においては、２本使用する場合の例について説明する。
【００４８】
次いで、図５及び図７に示すように、加工設備において、上記スリット・巻き取り工程（Ｓ５）で巻取った２次原反ロール１１から繰り出される連続水解性シート１Ｄに対してエンボス加工を施すエンボス加工工程（Ｓ６）と、エンボス加工が施されたエンボス済シート１Ｅに対して仕上げ加工を施す仕上げ加工工程（Ｓ７）とを行う。なお、各工程の詳細については、後述する。
【００４９】
〔抄紙工程〕
まず、本実施形態にかかる抄紙工程（Ｓ１）について説明する。本発明の抄紙工程（Ｓ１）では、例えば、公知の湿式抄紙技術により抄紙原料を抄紙して原紙シートを形成する。すなわち、抄紙原料を湿紙の状態とした後に、ドライヤーなどによりこれを乾燥して、薄葉紙、クレープ紙などの原紙シートを形成する。
なお、原紙シートには、パルプ及び凝集剤の他、湿潤紙力剤、接着剤、剥離剤等の抄紙用薬品を適宜用いてもよい。
【００５０】
また、本発明の実施形態では、後述する溶液付与設備の溶液付与工程でバインダー溶液が付与されるが、抄紙工程の段階でバインダー溶液を付与するようにしてもよい。
抄紙工程でもバインダー溶液を付与した場合、得られる水解性シート全体の強度を高めることができ、後工程の溶液付与工程で更にバインダー溶液を付与することにより、当該水解性シートの表面強度をより一層高めることができるようになる。
【００５１】
抄紙工程でバインダー溶液を付与する方法としては、例えば、抄紙原料であるパルプを含む分散液中に水溶性バインダーと該水溶性バインダーのパルプ繊維への定着剤を添加して、これを原料として湿式抄造する方法が知られている（特開平３−１９３９９６号公報）。つまり水溶性バインダーを内添する方法である。また、パルプを含む分散液からシートを湿式抄紙し、プレス脱水或いは半乾燥した後に水溶性バインダーを噴霧乾燥或いは塗工乾燥して、所定量の水溶性バインダーを含有する繊維シートを製造することも可能である。つまり水溶性バインダーを外添する方法である。この際には、プレス脱水を行うよりも熱風通過乾燥機などのプレ乾燥方式を用いた方が、低密度でより水解性の良い繊維シートを得ることができる。更に上述の湿式抄紙法ではなく、水を使わずにパルプ繊維を乾式で解繊して、ウェブを形成した後に水溶性バインダーを噴霧し、その後乾燥して繊維シートを製造することも可能である。いわゆるエアレイド製法である。
【００５２】
図８には、バインダーとして水溶性バインダーを用いた場合の繊維シートの製造に好ましく用いられる製造装置の一例の概略図が示されている。図８に示す製造装置（湿式抄造機）は、フォーマー１４と、ワイヤーパートと、第１ドライパート１７と、スプレーパートと、第２ドライパート２４とを備えて構成されている。
【００５３】
フォーマー１４は、調製装置（図示せず）から供給された完成紙料を所定の濃度に調節してワイヤーパートへ供給するものである。図示しない調製装置は、パルプ繊維等の原料を離叩解する装置と、離叩解された原料にサイズ剤、顔料、紙力増強剤、漂白剤、凝集剤等の添加剤を添加する添加装置とを備え、水解紙の特性に応じた所定濃度の原料からなる紙料を完成紙料として調製するように構成されている。また、パルプスラリーにバインダーを混合することも可能である。ワイヤーパートは、フォーマーから供給された完成紙料を抄き網に湿紙として形成するものである。第１ドライパート１７は、ワイヤーパートにおいて形成された湿紙を乾燥させるものである。スプレーパートは、第１ドライパート１７で乾燥された紙にバインダーを噴霧するものである。第２ドライパート２４は、スプレーパートでバインダーが噴霧され湿潤状態になっている紙を乾燥させるものである。
【００５４】
フォーマー１４から供給された完成紙料がワイヤーパートにおいて抄造され、ワイヤー１５上に湿紙が形成される。湿紙は、ワイヤーパートに設置されているサクションボックス１６による吸引によって水分が除去され、所定の水分率となされる。次いで湿紙は、第１ドライパート１７に導入されて乾燥される。第１ドライパート１７はスルーエアードライヤー（以下、ＴＡＤという）から構成されている。ＴＡＤは、周面が通気性を有する回転ドラム１８と、該回転ドラム１８をほぼ気密に覆うフード１９とを備えている。ＴＡＤにおいては、所定温度に加熱された空気がフード１９内に供給されるようになされている。加熱された空気は回転ドラム１８の外側から内部に向けて流通する。湿紙は、図８中、矢印方向に回転する回転ドラム１８の周面に抱かれた状態で搬送される。ＴＡＤ内を搬送されている間、湿紙にはその厚み方向へ加熱空気が貫通し、それによって湿紙は乾燥され紙となる。
【００５５】
第１ドライパート１７で得られた紙には、スプレーパートにおいてバインダーを含む水溶液（バインダー溶液）が噴霧される。スプレーパートは第１及び第２ドライパート１７，２４間の位置である。両ドライパート１７，２４は、コンベアを介して連結されている。
【００５６】
コンベアは、それぞれ矢示方向に回転する上コンベアベルト２０と下コンベアベルト２１とを備えている。コンベア２０は、第１ドライパート１７のＴＡＤによって乾燥されて紙をこれら両ベルト２０，２１間に挟持した状態で第２ドライパート２４へ搬送するように構成されている。上コンベアベルト２０の下流側の折り返し端には真空ロール２２が配置されている。真空ロール２２は、上コンベアベルト２０の裏面に紙を吸着させ、その吸着状態下に上コンベアベルト２０を搬送させるようになっている。
【００５７】
図８に示すように、スプレーパートはスプレーノズル２３を備えている。スプレーノズル２３は第２ドライパート２４の下方で且つ真空ロール２２に対向するように配設されている。スプレーノズル２３は、真空ロール２２に向けてバインダーを含む噴霧液を噴霧して、紙に該噴霧液を添加（外添）するものである。
【００５８】
スプレーパートにおいてバインダーが供給された後、紙は第２ドライヤーパート２４へ搬送される。第２ドライヤーパート２４はヤンキードライヤーから構成されている。噴霧液が噴霧されて湿潤状態となっている紙は、フード２６内に設置されたヤンキードライヤーの回転ドラム２５の周面に抱かれた状態で搬送される。回転ドラム２５に抱かれて搬送されている間に紙の乾燥が進行する。
【００５９】
なお、スプレーパートにおいてバインダーを供給する位置は、第１及び第２ドライパート１７，２４間の位置であればよく、例えば、上コンベアベルト２０の上方（図８に示す第１及び第２ドライパート１７，２４間の矢印位置）からバインダーを噴霧するようにしてもよい。また、さらに第２ドライパート２４で乾燥させた後の紙に対して上方（図８に示す第２ドライパート２４の右側の矢印位置）からバインダーを噴霧するようにしてもよい。また、第１及び第２ドライパート１７，２４間、及び第２ドライパート２４の後において、バインダーを噴霧する方向は上方からに限らず、下方からでも、上下両方からでもよい。
【００６０】
本実施形態では、抄紙工程において、原紙シートの縦横の繊維配向の比率（縦／横）が０．８〜２．０、好ましくは０．８〜１．２となるように調整が行われる。繊維配向の調整は、例えば、抄紙機において、抄紙原料をワイヤーパートに供給する角度を調整することで行うことができる。抄紙原料を供給する角度は、例えば、ヘッドボックスのスライス開度を調整することにより行うことができる。または、抄紙機の搬送方向（走行方向）と直交する方向に振動を与える等により繊維配向を調整することとしてもよい。
【００６１】
〔プライ加工工程〕
次いで、本実施形態のプライ加工工程（Ｓ２）について説明する。プライ加工工程（Ｓ２）では、図６に示すように、原反ロール１から連続的に繰り出される各連続乾燥原紙１Ａ，１Ａを、その連続方向に沿ってプライ加工しプライ連続シート１Ｂとする重ね合わせ部２に供給される。重ね合わせ部２は、一対のロールで構成され、各連続原紙１Ａ，１Ａをプライ加工し、プライ加工されたプライ連続シート１Ｂを形成する。なお、連続乾燥原紙１Ａ，１Ａ同士を重ね合わせる際に、連続乾燥原紙１Ａ，１Ａ同士がずれにくくなるように、ピンエンボス（コンタクトエンボス）で軽く留めておいてもよい。
【００６２】
〔溶液付与工程〕
次いで、本実施形態の溶液付与工程（Ｓ３）ついて説明する。溶液付与工程（Ｓ３）では、図６に示すように、プライ連続シート（抄紙シート）１Ｂの両方の外面（連続乾燥原紙１Ａ，１Ａをプライ加工した時に連続乾燥原紙１Ａ，１Ａ同士が対向しない面）に２流体方式の各スプレーノズル３，３によりバインダー溶液を噴霧して連続シート１Ｃを生成する。
【００６３】
バインダー溶液は、カルボキシルメチルセルロース（ＣＭＣ）を水溶性バインダーとして含むものである。バインダー溶液中におけるカルボキシルメチルセルロースの濃度としては、０．６〜１０重量％、好ましくは、０．７重量％以上、４重量％未満とする。また、バインダー溶液は、セルロースナノファイバー（ＣＮＦ）を含んでいる。
【００６４】
なお、バインダー溶液の噴霧方法として、プライ連続シート１Ｂの片方の外面に上述のバインダー溶液を噴霧するようにしても良い。また、上述の１次原反ロール１，１からそれぞれ繰り出される連続乾燥原紙１Ａ，１Ａの少なくとも一方のシートの外面（各シートが対向しない面）に対して、２流体方式のスプレーノズルより上述のバインダー溶液を噴霧し、直後に当該連続乾燥原紙１Ａ，１Ａをプライ加工することにより、上述の連続シート１Ｃと同等のシートを生成するようにしても良い。
【００６５】
２流体方式のスプレーノズル３は、２系統に分けられた圧縮空気と液体を混合し、噴射させる方式のスプレーノズルであり、圧縮した液体を単独で噴射させる１流体方式のスプレーノズルに比べて、液体をきめ細かく均一に噴霧することができる。
本実施形態において、スプレーノズル３のノズル径は、０．０９ｇａｌ／ｍｉｎ以下とする。また、本実施形態のスプレー条件としては、バインダー溶液の濃度；４％未満、バインダー溶液の粘度；４００〜１３００ＭＰａ．ｓ、吐出温度；５０〜７０℃、液圧；２ＭＰａ以上、エア圧；０．０５〜０．２ＭＰｓと
なるようにすることが好ましい。また、バインダー（ＣＭＣ）の添加量が原紙（プライ連続シート１Ｂ）に対して０．７重量％以上となるようにバインダー溶液を噴霧することが好ましい。また、ＣＮＦの添加量が原紙（プライ連続シート１Ｂ）の重量に対して０．１重量％以上、２．０重量％以下となるようにバインダー溶液を噴霧することが好ましい。
【００６６】
このようにして、プライ連続シート１Ｂの外面にバインダー溶液を噴霧することで、トイレクリーナーは、厚み方向において中央（両面に塗布した場合）又はバインダー溶液の非塗布面（片面に塗布した場合）からバインダー溶液の塗布面に向かうにつれて水溶性バインダーの含有量が徐々に増加した状態となるので、水解性を確保しつつ、表面強度を向上させることができ、強く擦ってもダメージが生じにくいトイレクリーナーを製造することが可能となる。
【００６７】
〔乾燥工程〕
次いで、本実施形態の乾燥工程（Ｓ４）について説明する。乾燥工程（Ｓ４）では、図６に示すように、乾燥設備４において、上述の連続シート１Ｃのバインダー溶液中の不溶な液分を蒸発させて、有効成分、特にＣＭＣを繊維に対して定着させる。
ここで、連続シート１Ｃの外面から厚み方向内側に向かうにつれて、バインダー溶液の浸み込む量が減少していくことから、当該厚み方向内側に向かうにつれて、ＣＭＣの定着量が減少することとなる。そのため、後述する仕上げ加工工程（Ｓ７）で水性薬剤が含浸された際、当該厚み方向内側に向かうにつれて、架橋反応が起こり難く、空隙を多く有することから、シート内部に当該水性薬剤を閉じ込めた状態とすることができる。これにより、得られるトイレクリーナーを乾き難くすることができる。また、連続シート１Ｃの外面付近でＣＭＣの架橋反応が多く生じることとなるので、得られるトイレクリーナーの表面強度を強固なものとすることができる。
乾燥設備４としては、連続シート１Ｃに対して熱風を吹き付けて乾燥させるフード付きドライヤー設備が利用できる。なお、シート同士をより密着させるために、プレスロールやターンロールを設置し、乾燥工程（Ｓ４）の前に当該プレスロールや当該ターンロールに連続シート１Ｃを通しても良い。
【００６８】
また、上記乾燥設備として赤外線照射による設備を用いても良い。この場合、上記連続シート１Ｃの搬送方向に複数の赤外線照射部を並列し、搬送される当該連続シート１Ｃに対して赤外線を照射して乾燥を行なう。赤外線により水分が発熱し乾燥されるものであるため、熱風によるドライヤーと比較して、均一な乾燥が可能であり、後段のスリット・巻き取り工程においての皺の発生が防止できる。
【００６９】
〔スリット・巻き取り工程〕
次いで、本実施形態のスリット・巻き取り工程（Ｓ５）について説明する。スリット・巻き取り工程（Ｓ５）では、プライ加工された連続水解性シート１Ｄをオフラインの加工機で加工する際の原反とするために、上述の乾燥工程（Ｓ４）で乾燥されＣＭＣの定着が図られた連続水解性シート１Ｄをテンションを調整しながら、スリッター５で所定の幅にスリットし、ワインダー設備６において、巻き取ることとなる。巻き取り速度は、プライ加工工程（Ｓ２）、溶液付与工程（Ｓ３）、乾燥工程（Ｓ４）を考慮して適宜定める。過度に早いとシートの破断が生じ、過度に遅いと皺が発生するのでこれに留意する。
スリット・巻き取り工程（Ｓ５）で、プライ加工された連続水解性シート１Ｄが圧着されることにより、連続水解性シート１Ｄがより一体化され、１枚相当のシートとなる。
【００７０】
〔エンボス加工工程〕
次いで、本実施形態のエンボス加工工程（Ｓ６）について説明する。エンボス加工工程（Ｓ６）では、図７に示すように、２次原反ロール１１から繰り出される、連続水解性シート１Ｄに対して、エンボスロール１２によって、シート全面に所定の形状をなすエンボス加工が施される。このエンボス加工は、シートの強度、嵩高性、拭き取り性等を高めるとともに、デザイン性を高めることを目的としてなされている。
【００７１】
〔仕上げ加工工程〕
次いで、本実施形態の仕上げ加工工程（Ｓ７）について説明する。仕上げ加工工程（Ｓ７）では、図７に示すように、仕上げ加工設備１３において、エンボス済シート１Ｅの裁断加工、裁断された各シートの折り加工、折り加工がなされた各シートへの水性薬剤（水性洗浄剤、香料、防腐剤、除菌剤、紙力増強剤、有機溶剤等を含む）の含浸、当該水性薬剤を含浸させた各シートの包装を一連の流れで行う。
以上の各工程を経ることにより、トイレクリーナーが製造される。
【実施例】
【００７２】
次に、本発明の実施例及び比較例について、湿潤引張り強度試験を行った結果、水解性を評価した結果、表面強度の結果、及び、実使用評価の結果を、表１〜表５を用いて説明する。ここで使用したＣＮＦは、ＮＢＫＰ１００％のＣＮＦである。またＣＮＦの平均繊維幅(メジアン径)が４９ｎｍのＣＮＦを使用した。このＣＮＦは、ＮＢＫＰをリファイナー処理して粗解繊した後、高圧ホモジナイザーを用いて、４回処理して解繊することにより得られたものである。バインダー溶液へのＣＮＦの添加方法は３．０％の分散溶液としてバインダー溶液に添加する。
【００７３】
ここで、ＣＮＦの繊維幅（平均繊維幅）の測定方法について説明する。
まず、固形分濃度０．０１〜０．１質量％のセルロースナノファイバーの水分散液１００ｍｌをテフロン（登録商標）製メンブレンフィルターでろ過し、エタノール１００ｍｌで１回、ｔ−ブタノール２０ｍｌで３回溶媒置換する。
次に、凍結乾燥し、オスミウムコーティングして試料とする。この試料について、構成する繊維の幅に応じて５０００倍、１００００倍又は３００００倍のいずれかの倍率（本実施例では、３００００倍の倍率）で電子顕微鏡ＳＥＭ画像による観察を行う。具体的には、観察画像に二本の対角線を引き、対角線の交点を通過する直線を任意に三本引く。さらに、この三本の直線と交錯する合計１００本の繊維の幅を目視で計測する。そして、計測値の中位径（メジアン径）を平均繊維径とする。なお、計測値の中位径に限らず、例えば、数平均径や、モード径（最頻径）を平均繊維径としてもよい。
【００７４】
各実施例及び比較例の条件は、下記の通りである。なお、各実施例に対応する試料は、下記条件に合致するように、水溶性バインダー塗布設備にて、秤量（ドライ状態）４５ｇｓｍの原紙を２プライにした後各シートの外面に、ＣＭＣ・ＣＮＦが混合された水溶液（ＣＭＣ塗布量は０．６ｇ／ｍ２、１．２ ｇ／ｍ２とする）を、スプレー塗布した後、熱風乾燥機（温度１８０℃）を通過させ、水分率が約８％になるまで乾燥させ、所定幅にスリットしながら、原紙シートの加工用原反を作成する。サンプリングした原紙シートに、シリンジで、薬液をシートの重量の２００重量％となるよう均一に含浸させ、試料とした。
［実施例１］
パルプ配合；ＮＢＫＰ：ＬＢＫＰ＝４０：６０
秤量（ドライ状態）；９０ｇ／ｍ２（２プライ）
ＣＭＣ品番；ＣＭＣ １３３０ ダイセル社
ＣＭＣ塗布量；０．６ｄｒｙ・ｇ／ｍ２
ＣＮＦ配合率；０．１重量％
水性薬剤成分；架橋剤（亜鉛）３．５６重量％、プロピレングリコールモノメチルエーテル（ＰＧＭＥ）１４．５重量％、プロピレングリコール（ＰＧ）３．０重量％
水性薬剤含浸量；原紙重量の２００重量％
［実施例２］
ＣＮＦ配合率；０．５重量％
他の条件は、実施例１と同じである。
［実施例３］
ＣＮＦ配合率；１．０重量％
他の条件は、実施例１と同じである。
［実施例４］
ＣＮＦ配合率；２．０重量％
他の条件は、実施例１と同じである。
［実施例５］
ＣＭＣ塗布量；１．２ｄｒｙ・ｇ／ｍ２
他の条件は、実施例１と同じである。
［実施例６］
ＣＭＣ塗布量；１．２ｄｒｙ・ｇ／ｍ２
ＣＮＦ配合率；０．５重量％
他の条件は、実施例１と同じである。
［実施例７］
ＣＭＣ塗布量；１．２ｄｒｙ・ｇ／ｍ２
ＣＮＦ配合率；１．０重量％
他の条件は、実施例１と同じである。
［実施例８］
ＣＭＣ塗布量；１．２ｄｒｙ・ｇ／ｍ２
ＣＮＦ配合率；２．０重量％
他の条件は、実施例１と同じである。
［比較例１］
ＣＮＦ配合率；０．０重量％
他の条件は、実施例１と同じである。
［比較例２］
ＣＭＣ塗布量；１．２ｄｒｙ・ｇ／ｍ２
ＣＮＦ配合率；０．０重量％
他の条件は、実施例１と同じである。
［比較例３］
ＣＮＦ配合率；０．０重量％
水性薬剤成分；なし（水のみ）
他の条件は、実施例１と同じである。
［比較例４］
水性薬剤成分；なし（水のみ）
他の条件は、実施例１と同じである。
［比較例５］
ＣＮＦ配合率；０．５重量％
水性薬剤成分；なし（水のみ）
他の条件は、実施例１と同じである。
［比較例６］
ＣＮＦ配合率；１．０重量％
水性薬剤成分；なし（水のみ）
他の条件は、実施例１と同じである。
［比較例７］
ＣＮＦ配合率；２．０重量％
水性薬剤成分；なし（水のみ）
他の条件は、実施例１と同じである。
［比較例８］
ＣＭＣ塗布量；１．２ｄｒｙ・ｇ／ｍ２
ＣＮＦ配合率；０．０重量％
水性薬剤成分；なし（水のみ）
他の条件は、実施例１と同じである。
［比較例９］
ＣＭＣ塗布量；１．２ｄｒｙ・ｇ／ｍ２
水性薬剤成分；なし（水のみ）
他の条件は、実施例１と同じである。
［比較例１０］
ＣＭＣ塗布量；１．２ｄｒｙ・ｇ／ｍ２
ＣＮＦ配合率；０．５重量％
水性薬剤成分；なし（水のみ）
他の条件は、実施例１と同じである。
［比較例１１］
ＣＭＣ塗布量；１．２ｄｒｙ・ｇ／ｍ２
ＣＮＦ配合率；１．０重量％
水性薬剤成分；なし（水のみ）
他の条件は、実施例１と同じである。
［比較例１２］
ＣＭＣ塗布量；１．２ｄｒｙ・ｇ／ｍ２
ＣＮＦ配合率；２．０重量％
水性薬剤成分；なし（水のみ）
他の条件は、実施例１と同じである。
［比較例１３］
ＣＭＣ塗布量；０．０ｄｒｙ・ｇ／ｍ２
ＣＮＦ配合率；０．０重量％
他の条件は、実施例１と同じである。
［比較例１４］
試料作成方法；比較例１３と同じ
秤量（ドライ状態）；４５ｇ／ｍ２
ＣＭＣ塗布量；０．０ｄｒｙ・ｇ／ｍ２
ＣＮＦ配合率；１．０重量％
他の条件は、実施例１と同じである。
［比較例１５］
試料作成方法； 比較例１３と同じ
秤量（ドライ状態）；４５ｇ／ｍ２
ＣＭＣ塗布量；０．０ｄｒｙ・ｇ／ｍ２
ＣＮＦ配合率；２．０重量％
他の条件は、実施例１と同じである。
【００７５】
［湿潤引張り強度試験］
３００ｍｍ×３００ｍｍの原紙を用いて作成した、上記各実施例及び比較例に対応するサンプルにつき、ＭＤ方向の引張強度［ｃＮ／２５ｍｍ］を測定する。引張強度を測定する際、上記サンプルは、ＪＩＳ Ｐ８１１３に準じてダンベルカッターで幅２５ｍｍ×１２０ｍｍに裁断し、試験機条件を引張速度５００ｍｍ／分、チャック間距離５０ｍｍとして測定を行う。なお、各湿潤引張り強度の値は、５回測定を行った引張強度の平均値である。
【００７６】
［水解性の評価］
実施例１〜８及び比較例１〜１２に対応するサンプルにつき、水解性を、ＪＩＳ Ｐ ４５０１（２００６）４．５「ほぐれやすさ」に準じた方法に従って測定する。
評価は、「８０秒以下の場合：◎」、「８１〜１００秒未満の場合：〇」、「１００秒以上の場合：×」とした。
【００７７】
［表面強度の評価］
（試験方法）
原紙にエンボス加工を施した、実施例１〜８及び比較例１〜１２に対応するサンプルにつき、プライを剥がさずに幅７５ｍｍ×長さ２４０ｍｍにそれぞれ切り取って、幅方向の両端部領域が重なるように３つ折りにし、測定部分を学振型摩擦堅牢度試験機で擦り、目視で紙面に毛羽立ちや破れ等のダメージが確認された時点の回数を計測する。この際、線状部が測定部分となるようにサンプルを切り取って折り畳むようにする。
なお、学振型摩擦堅牢度試験機による試験条件は下記のとおりである。
・学振型摩擦堅牢度試験機：テスター産業株式会社製  品番ＡＢ３０１
・摩擦子：形状  ２０ｍｍ×Ｒ５０ｍｍ
荷重  ２００ｇｆ（白綿布止め、アーム含む）
単位面積あたりの荷重  ５０ｇｆ／ｃｍ２（荷重２００ｇｆ／接触面積４．０ｃｍ２）
摩擦子の綿布止めにＰＰバンド（積水樹脂株式会社  品番１９Ｋ（幅１５ｍｍ×長さ６０ｍｍ））１枚を隙間が生じたり、しわが生じたりしないように、ねじ止めで摩擦子に固定する。
・試料台：形状  Ｒ２００ｍｍ
ストローク  １２０ｍｍ
往復速度  ３０ｃｐｓ
・サンプル：幅２５ｍｍ（プライを剥がさず幅７５ｍｍを３つ折り）
×長さ２４０ｍｍ（試料台側）
・試験手順：（１）サンプルを試料台に弛まないように取り付ける。
（２）摩擦子を試料台に静かに降ろす。
（３）スタートＳＷを押して試験開始。
・判定方法：学振させてサンプルの状態を確認し、目視で紙面に毛羽立ちや破れ
等のダメージが確認された時点の回数を計測した。
【００７８】
上記試験では、トイレクリーナーを実際に使用する場面を想定、すなわち汚れが付着したことにより便器の縁等がザラザラした状態を想定し、表面に網目模様が施されたＰＰバンドを学振子として使用している。これにより、トイレクリーナーの実際の使用時を想定した環境試験が可能となり、トイレクリーナーが実際の使用時に耐え得るか否かについて信頼性の高い評価を行うことができる。
評価は、ＭＤ方向及びＣＤ方向のいずれの方向でも平均値が５０回を越えた場合は◎、４０〜４９径は〇、３０〜３９回を△、３０回未満を×とした。
【００７９】
［実使用評価］
原紙にエンボス加工を施した、実施例５〜８及び比較例２に対応するサンプルを、それぞれ５０名のユーザに実際に使用してもらい、使用した際の丈夫さ、及び、拭き取り性（綺麗に拭けたか）への満足度を、「大変満足：５点」、「満足:４点」、「どちらでもない：３点「やや不満:２点」、「不満：１点」の５段階評価で回答してもらった。加重平均が「４．７５点以上：◎」「４．５０以上、４．７５未満：○」「４．２５以上、４．５０未満：△」「４．２５未満：×」とした。
【００８０】
各試験の結果を表１〜表５に示す。
表１には、実施例１〜４及び比較例１についての湿潤引張り強度、水解性、表面強度の結果を示し、表２には、実施例５〜８及び比較例２についての湿潤引張り強度、水解性、表面強度、実使用評価の試験結果を示す。
【００８１】
また、表３には、比較例３〜７についての湿潤引張り強度、水解性、表面強度の試験結果を示し、表４には、比較例８〜１２についての湿潤引張り強度、水解性、表面強度の結果を示す。
【００８２】
更に、表５に、比較例１３〜１５についての潤引張り強度の試験結果を示す。
【００８３】
【表１】
2018029865.tif 000003
【００８４】
【表２】
2018029865.tif 000004
【００８５】
【表３】
2018029865.tif 000005
【００８６】
【表４】
2018029865.tif 000006
【００８７】
【表５】
2018029865.tif 000007
【００８８】
表１、２に示すように、架橋剤が添加された水性薬剤を原紙に含浸させるという条件下にあっては、バインダー溶液にＣＮＦを添加しない場合（比較例１、比較例２）に比べて、バインダー溶液にＣＮＦを添加した場合（実施例１〜８）の方が湿潤引張り強度の値を大きく、ＣＮＦがトイレクリーナー（水解性シート）の紙力を向上させることを確認した。また、表１、２に示すように、ＣＮＦの添加量を原紙に対して０．１重量％以上、２．０重量％以下とすることにより、湿潤引張り強度が向上する。
【００８９】
一方、表３、４に示すように、原紙に架橋剤を添加せず水のみを含浸させた場合（比較例３〜１２）、ＣＭＣを添加させ、更にＣＮＦを０〜２．０重量％まで段階的に添加しても湿潤引張り強度は向上しないことが分かる。同様に、表５に示すように、原紙に架橋剤を添加せず水のみを含浸させた場合、原紙にＣＭＣを添加させずに、ＣＮＦのみを０〜２．０重量％まで段階的に添加しても湿潤引張り強度は向上しないことが分かる。
水解性の評価については、表１、２に示すように、水解性の基準（１００秒以内でほぐれること）を満たしていることを確認した。
【００９０】
また、表１に示すように、架橋剤が添加された水性薬剤を原紙に含浸させるという条件下にあっては、バインダー溶液にＣＮＦを添加しない場合（比較例１）に比べて、バインダー溶液にＣＮＦを添加した場合（実施例１〜４）の方が表面強度が上昇することが分かった。更に、表２に示すように、ＣＭＣの塗布量を０．６ｄｒｙ ・ｇ／ｍ２から１．２ｄｒｙ ・ｇ／ｍ２に増加させることにより表面強度が向上することが分かった。
また、表２に示すように、架橋剤が添加された水性薬剤を原紙に含浸させるという条件下にあっては、バインダー溶液にＣＮＦを添加しない場合（比較例２）に比べて、バインダー溶液にＣＮＦを添加した場合（実施例５〜８）の方がユーザによる使用した際の丈夫さの評価、及び、拭き取り性の評価が向上することが分かった。
【００９１】
一方、表３、４に示すように、原紙に架橋剤を添加せず水のみを含浸させた場合（比較例３〜１２）、ＣＭＣを添加させ、更にＣＮＦを０〜２．０重量％まで段階的に添加しても表面強度は向上しないことが分かる。
【００９２】
以上のように、本実施形態によれば、水溶性バインダーであるＣＭＣにＣＮＦを添加するとともに、架橋剤を含む水性薬剤を原紙シートに含浸させることによって、水解性を維持しつつ、湿潤引張強度を向上させることができる。従って、バインダー溶液に含まれるＣＭＣの塗布量を増量することなく湿潤引張強度を向上させることができるので、ＣＭＣの塗布量の増加に伴う操業性・生産性の低下を抑制することができる。
即ち、一般的に、微細なセルロースナノファイバーを原紙シートに配合したとしても、湿潤強度は向上しない、と考えられるところ、本発明では、原紙シートに、水溶性バインダーとこの水溶性バインダーと架橋する架橋剤を含む水性薬剤が配合された状態でセルロースナノファイバーを更に配合することで湿潤強度をより向上させることができる。
【００９３】
以上、本発明を実施形態に基づいて具体的に説明してきたが、本発明は上記実施形態に限定されるものではなく、その要旨を逸脱しない範囲で変更可能である。
例えば、本発明の実施形態等の説明に際しては、水解性シートとして、トイレクリーナーを例示したが、これに限らず、身体を拭くための体拭き用シート、お尻拭き用シートなど、使用後にトイレなどで大量の水とともに流して廃棄するニーズのある物品に適用可能である。
【００９４】
また、本発明の実施形態等の説明に際しては、膨出部ＰＲ２１が曲面の形状を有しているエンボスＥＭ１１と、膨出部ＰＲ２２が平面の形状を有しているエンボスＥＭ１２を例示しているが、必ずしもこの形状に限定されるものではなく、いかなる形状のエンボスでも適用可能である。
【００９５】
例えば、本発明の実施形態等の説明に際しては、すべてのエンボスＥＭ１１及びＥＭ１２が、図５の図面手前方向に凸になっているが、図面手前方向に凸なエンボスＥＭ１１及びＥＭ１２と、図面手前方向に凹なエンボスＥＭ１１及びＥＭ１２を交互に配置するものであってもよい。
【００９６】
具体的には、図９に示すように、図９の図面手前方向に凸なエンボスＥＭ１１及びＥＭ１２（実線部分）と、図９の図面手前方向に凹なエンボスＥＭ１１及びＥＭ１２（破線部分）を交互に配置することにより、エンボス加工により水解性シートの表面強度を高めると共に、トイレクリーナー１００両面のどちらでも拭き取り性能の高い水解性シートを提供することができる。
【００９７】
また、トイレクリーナーのエンボスパターンのみを変更した変形例を図１０〜１２に示す。
図１０〜図１２において、凹部ｅ２は、凸部ｅ１を反転した形状である。凸部ｅ１と凹部ｅ２は、交互に一例に配置され、この列が多列に、かつ隣り合う列における凸部ｅ１と凹部ｅ２が互いに半ピッチずれるように配列されたエンボスパターンを形成している。このように、凸部ｅ１及び凹部ｅ２が縦方向においても横方向においても交互に形成されていることで、凸部同士や凹部同士が一列に並んでいるエンボスパターンよりも汚れの拭き取り性を向上させることができる。なお、凸部ｅ１と凹部ｅ２の形状は、特に限定されず、円形、楕円形、多角形等が用いられる。各形状を組み合わせたものとしてもよい。
【００９８】
また、本発明の実施形態等の説明に際しては、スプレー方式により、ＣＮＦを添加したバインダー溶液を塗布するようにしたが、１次原反ロール１から連続的に繰り出される連続乾燥原紙１Ａに対して、ドクターチャンバー方式（一つのバックアップロールに対して対になる二つの刷版ロールと、各刷版ロールと対になるアニロックスロールと、各アニロックスロールに対してバインダー溶液を付与するドクターチャンバーを備える転写設備）、または／および、３ロール方式（一つのバックアップロールに対して対になる二つの刷版ロールと、各刷版ロールと対になるアニロックスロールと、各アニロックスロールに対してバインダー溶液を付与するディップロールと、ディップロールにバインダー溶液を付与するパンを備える転写設備）によってバインダー溶液を塗布するようにしてもよい。つまり、複数の原紙（連続乾燥原紙１Ａ）がプライ加工されてなる水解性シートの製造方法において、水溶性バインダーを含んでいない複数の原紙のうち、前記水解性シートの表面及び裏面となる原紙の少なくとも何れか一方の面に対してバインダー溶液を付与（転写）する溶液付与工程と、前記複数の原紙をプライ加工するプライ加工工程と、プライ加工されたシートを乾燥させる乾燥工程と、前記乾燥工程で乾燥させた前記シートを所定幅にスリットし巻き取る巻取り工程と、を含み、前記溶液付与工程は、前記水解性シートの表面及び裏面となる原紙の少なくとも何れか一方の面に対応して設けられた印刷機から前記バインダー溶液を対応する原紙に転写するようにする。
【００９９】
なお、上記溶液付与工程では、水溶性バインダーを含んでいない複数の原紙のうち、水解性シートの表面及び裏面となる原紙の少なくとも何れか一方の面に対してバインダー溶液を付与するほか、水溶性バインダーを含む複数の原紙のうち、水解性シートの表面及び裏面となる原紙の少なくとも何れか一方の面に対してバインダー溶液を付与するようにしてもよい。
【０１００】
単なるロール転写では、所望量のバインダー溶液を付与するためには、極めて高濃度のバインダー溶液が必要となり、かかるバインダー溶液は粘度が高くなるためにロール転写で均一転写することができない。また、粘度を低くするために濃度を低くすれば、上述のとおり所望の付与量とすることができない。このように乾燥原紙に対してバインダー溶液を付与することが極めて困難なことであることから、ドクターチャンバー方式、もしくは／および、３ロール方式を採用する。
一つのバックアップロールに対して対となる刷版ロールを設けるドクターチャンバー方式、もしくは／および、３ロール方式を採用することにより、各刷版ロールにおける付与量が少なくとも、合計量において十分な量のバインダー溶液を乾燥原紙に対して付与できる。また、バックアップロールが一つであることにより、極めて均一に付与できる。これは、バックアップロールが一つであることで、最初の刷版ロールから次の刷版ロールまでの間の張力が極めて安定して一定であることから、二つの刷版ロールで二段階付与しても、連続原紙に対して極めて均一にバインダー溶液を付与することができるのである。また、二つの刷版ロールの間隔が短くなることから、最初の刷版ロールでバインダー溶液が付与された後、直ちに次の刷版ロールでの付与がなされことからも、付与ムラなく均一転写ができるのである。このような効果は、単に、バックアップロールと刷版ロールを一対二段にしただけでは得ることはできない。
【０１０１】
また、より好ましくはドクターチャンバー方式でバインダー溶液を付与する方が、３ロール方式より幅方向でより均一に安定してバインダー溶液を転写できるため好ましい。
さらに、バインダー溶液が付与された連続紙を乾燥させる乾燥工程を有する。この乾燥工程は、連続紙に直接的に接触しない間接乾燥が望ましく、特に赤外線照射によるものが望ましい。間接乾燥の場合には皺の発生が抑制される。特に、赤外線照射によるものとすると、紙面各所の乾燥が均一に生ずるので、乾燥時における皺や歪みなどの発生が効果的に防止できる。
以下にドクターチャンバー方式を例に詳しく説明する。
【０１０２】
このドクターチャンバー方式による転写設備は、一つのバックアップロールに対して一つの刷版ロールが設けられている。
バインダー溶液を塗布する際の塗布加工速度は３０〜１００ｍ／分で操業され、より好ましくは５０〜８０ｍ／分で操業される。３０ｍ／分未満では乾燥されるまえにクレープが伸びてしまい、後工程で加工しづらいという問題がある。逆に１００ｍ／分超過では十分な転写量が得られなかったり、幅方向での塗布量のバラツキにより、湿潤強度や水解性にバラツキが生じる。
【０１０３】
上記バックアップロールの直径は２５０〜４２０ｍｍが適当である。直径が２５０ｍｍ未満であると刷版ロールとバックアップロールの接地面積が少なくなり安定的な塗布ができなくなる。直径が４２０ｍｍ超であっても製造上の問題はないが、設備費用が過多にかかるため好ましくない。
【０１０４】
上記刷版ロールには、これにバインダー溶液を受け渡すアニロックスロールがそれぞれ設けられており、このアニロックスロールに対しては、これにバインダー溶液を受け渡して付与するドクターチャンバーが設けられている。また、ドクターチャンバーに対しては、これにバインダー溶液を受け渡して付与するスネークポンプが、アニロックスロールの溶液パンに供給するための送りと戻りの両方に設置されており、ドクターチャンバーに対して粘度の高いバインダー溶液の移送が可能となっている。
【０１０５】
１次原反ロール１から繰り出された連続乾燥原紙１Ａは、適宜のガイドロールを介して、バックアップロールに巻き掛けられて、適宜の張力と表面の安定性が付与される。
そして、このバックアップロールに巻き掛けられた連続乾燥原紙１Ａに対して、刷版ロールにてバインダー溶液がロール転写される。
ここで、刷版ロールは、凹溝のないベタ版仕様のシームレスロールとし、連続乾燥原紙１Ａの全体にバインダー溶液をベタ印刷の如く付与する。この刷版ロールとして用いられるシームレスロールは、タイプロールのスリーブにゴム板を巻きつけ釜に入れて過熱溶接し、研磨して成形したものである。材料として用いるゴム板は所定の目的に応じて材質や硬度、色等を選択することができる。
【０１０６】
他方、刷版ロールにバインダー溶液を受け渡すアニロックスロールの線数及びセル容量は、バインダー溶液の濃度にもよるが、線数６０〜１２０線／インチ、セル容量４０〜９０ｍｌ／ｍ2とするのが望ましい。線数が６０線／インチ未満であると刷版ロールに過度のバインダー溶液が受け渡され、結果的に連続乾燥原紙１Ａに対して刷版ロールからムラを持ってバインダー溶液が付与されるおそれが高まる。反対に、線数が１２０線／インチを超えると十分な量かつ刷版ロールの周面全体にバインダー溶液を受け渡すことが困難となる。また、セル容量が４０ｍｌ／ｍ2未満であると十分な量のバインダー溶液を刷版ロールに受け渡すことが困難となり、セル容量が９０ｍｌ／ｍ2を超えても歩留まりの悪化を招くだけである。
なお、上述のようにバインダー溶液が付与（転写）される連続乾燥原紙１Ａは、プライ加工する際に最上層又は最下層となる原紙のみを対象とする。つまり、例えば、３プライ加工する場合、中層となる連続乾燥原紙１Ａに対してはバインダー溶液を付与（転写）しない。
【０１０７】
また、上記のドクターチャンバー方式では、連続乾燥原紙１Ａに対してバインダー溶液を転写、すなわち、プライ加工工程の前、連続乾燥原紙１Ａに対してバインダー溶液を転写するようにしているが、プライ加工工程の後、プライ加工されたプライ連続シート１Ｂに対してバインダー溶液を転写するようにしてもよい。
つまり、複数の原紙（連続乾燥原紙１Ａ）がプライ加工されてなる水解性シートの製造方法において、水溶性バインダーを含んでいない複数の原紙をプライ加工するプライ加工工程と、プライ加工されたシートに対してバインダー溶液を付与（転写）する溶液付与工程と、前記バインダー溶液を付与されたシートを乾燥させる乾燥工程と、前記乾燥工程で乾燥させた前記シートを所定幅にスリットし巻き取る巻取り工程と、を含み、前記溶液付与工程は、プライ加工されたシートの少なくとも何れか一方の外面に対応して設けられた印刷機から前記バインダー溶液を対応する外面に転写するようにする。
【０１０８】
なお、上記プライ加工工程では、水溶性バインダーを含んでいない複数の原紙をプライ加工するほか、水溶性バインダーを含む複数の原紙をプライ加工するようにしてもよい。
このように、ドクターチャンバー方式でバインダー溶液を転写する場合、粘度の高いバインダー溶液を塗布することができるので、シート内部までバインダー溶液が浸透することを抑制することができる。よって、シート表面にのみＣＭＣ及びＣＮＦを定着させることが可能となる。なお、ドクターチャンバー方式でバインダー溶液を転写する場合のほか、例えば、ホットメルト樹脂塗工用のコーターによりバインダー溶液をシート表面にコーティングするようにしてもよい。かかる場合もシート表面にのみＣＭＣ及びＣＮＦを定着させることが可能となる。
【０１０９】
また、水溶性バインダー及びＣＮＦの添加は、抄紙工程において、抄紙原料としてのパルプ繊維に各々所定量を配合する内添式であってもよい。このようにすれば、水溶性バインダー及びＣＮＦが原紙に均一に配合されることとなる。更に、水溶性バインダー及びＣＮＦのうち少なくとも一方について内添式と外添式とを併用して添加してもよい。
【０１１０】
また、水溶性バインダーとＣＮＦを別々のタイミングで添加しても良い。具体的には、水溶性バインダーを内添式とし、ＣＮＦを外添式としても良いし、その逆でもよい。更に、同じ内添式と外添式であったとしても別々のタイミングで添加しても良い。
【符号の説明】
【０１１１】
１００、１０１  トイレクリーナー
１        １次原反ロール
１Ａ      連続乾燥原紙
１Ｂ      プライ連続シート
１Ｃ      連続シート
１Ｄ      連続水解性シート
１Ｅ      エンボス済シート
２        重ね合わせ部
３        スプレーノズル
４        第１乾燥設備
５        スリッター
６        ワインダー設備
１１      ２次原反ロール
１２      エンボスロール
１３      仕上げ加工設備
１４      フォーマー
１５      ワイヤー
１６      サクションボックス
１７      第１ドライパート
１８      回転ドラム
１９      フード
２０      上コンベアベルト
２１      下コンベアベルト
２２      真空ロール
２３      スプレーノズル
２４      第２ドライパート
２５      回転ドラム
２６      フード
ＥＭ１１  エンボス
ＥＭ１２  エンボス
ＰＲ２１  膨出部
ＰＲ２２  膨出部
ＨＴ２１  膨出部の高さ
ＨＴ２２  膨出部の高さ
ＣＮ３１  接触面積
ＳＮ３２  接触面積
ｅ１      凸部
ｅ２      凹部
【図１】
2018029865.tif 000008
【図２】
2018029865.tif 000009
【図３】
2018029865.tif 000010
【図４】
2018029865.tif 000011
【図５】
2018029865.tif 000012
【図６】
2018029865.tif 000013
【図７】
2018029865.tif 000014
【図８】
2018029865.tif 000015
【図９】
2018029865.tif 000016
【図１０】
2018029865.tif 000017
【図１１】
2018029865.tif 000018
【図１２】
2018029865.tif 000019
【手続補正書】
【提出日】平成29年8月1日(2017.8.1)
【手続補正１】
【補正対象書類名】明細書
【補正対象項目名】０００７
【補正方法】変更
【補正の内容】
【０００７】
上記課題を解決するため、請求項１に記載の発明は、
原紙シートに対して水性薬剤を含浸させた水解性シートであって、
前記原紙シートは、
目付量が３０〜１５０ｇｓｍであり、
水溶性バインダーを含有するとともに、
セルロースナノファイバーを含有しており、
前記水性薬剤は、水溶性バインダーと架橋する架橋剤を含み、
前記原紙シートの全面に、第１のエンボスと、前記第１のエンボスの周囲に配置され前記第１のエンボスと膨出部の形状が異なる第２のエンボスが形成されていることを特徴とする。
請求項２に記載の発明は、
原紙シートに対して水性薬剤を含浸させた水解性シートであって、
前記原紙シートは、
目付量が３０〜１５０ｇｓｍであり、
水溶性バインダーを含有するとともに、
セルロースナノファイバーを含有しており、
前記水性薬剤は、水溶性バインダーと架橋する架橋剤を含み、
前記原紙シートに、凸部と、当該凸部を反転した形状の凹部が交互に一列に配置された列が多列に、かつ、隣り合う列における凸部と凹部が互いに反ピッチずれるように配列された格子状のパターンが形成されていることを特徴とする。
請求項３に記載の発明は、
原紙シートに対して水性薬剤を含浸させた水解性シートであって、
前記原紙シートは、
目付量が３０〜１５０ｇｓｍであり、
水溶性バインダーを含有するとともに、
セルロースナノファイバーを含有しており、
前記水性薬剤は、水溶性バインダーと架橋する架橋剤を含み、
前記原紙シートは、当該原紙シートの厚み方向内側から表面及び裏面に向かうにつれて前記水溶性バインダーの含有量が徐々に増加した状態であることを特徴とする。
【手続補正２】
【補正対象書類名】明細書
【補正対象項目名】０００８
【補正方法】変更
【補正の内容】
【０００８】
請求項４に記載の発明は、請求項１から請求項３までのいずれか一項に記載の発明において、
前記水溶性バインダーは、カルボキシル基を有しており、
前記水性薬剤の架橋剤は、金属イオンであることを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
請求項５に記載の発明は、
請求項１から請求項４までのいずれか一項に記載の水解性シートの製造方法であって、
原紙シートの外面に対して、水溶性バインダーを含有するバインダー溶液を塗布する工程を含み、
前記工程において、前記バインダー溶液にセルロースナノファイバーを添加することを特徴とする。
【手続補正５】
【補正対象書類名】明細書
【補正対象項目名】００１１
【補正方法】変更
【補正の内容】
【００１１】
請求項６に記載の発明は、請求項５に記載の発明において、
前記セルロースナノファイバーの添加量が前記原紙シートに対し０．１重量％以上、２．０重量％以下となるように、前記バインダー溶液を前記原紙シートの外面に対して塗布することを特徴とする。
【手続補正６】
【補正対象書類名】特許請求の範囲
【補正対象項目名】全文
【補正方法】変更
【補正の内容】
【特許請求の範囲】
【請求項１】
原紙シートに対して水性薬剤を含浸させた水解性シートであって、
前記原紙シートは、
目付量が３０〜１５０ｇｓｍであり、
水溶性バインダーを含有するとともに、
セルロースナノファイバーを含有しており、
前記水性薬剤は、水溶性バインダーと架橋する架橋剤を含み、
前記原紙シートの全面に、第１のエンボスと、前記第１のエンボスの周囲に配置され前記第１のエンボスと膨出部の形状が異なる第２のエンボスが形成されていることを特徴とする水解性シート。
【請求項２】
原紙シートに対して水性薬剤を含浸させた水解性シートであって、
前記原紙シートは、
目付量が３０〜１５０ｇｓｍであり、
水溶性バインダーを含有するとともに、
セルロースナノファイバーを含有しており、
前記水性薬剤は、水溶性バインダーと架橋する架橋剤を含み、
前記原紙シートに、凸部と、当該凸部を反転した形状の凹部が交互に一列に配置された列が多列に、かつ、隣り合う列における凸部と凹部が互いに反ピッチずれるように配列された格子状のパターンが形成されていることを特徴とする水解性シート。
【請求項３】
原紙シートに対して水性薬剤を含浸させた水解性シートであって、
前記原紙シートは、
目付量が３０〜１５０ｇｓｍであり、
水溶性バインダーを含有するとともに、
セルロースナノファイバーを含有しており、
前記水性薬剤は、水溶性バインダーと架橋する架橋剤を含み、
前記原紙シートは、当該原紙シートの厚み方向内側から表面及び裏面に向かうにつれて前記水溶性バインダーの含有量が徐々に増加した状態であることを特徴とする水解性シート。
【請求項４】
前記水溶性バインダーは、カルボキシル基を有しており、
前記水性薬剤は、金属イオンであることを特徴とする請求項１から請求項３までのいずれか一項に記載の水解性シート。
【請求項５】
請求項１から請求項４までのいずれか一項に記載の水解性シートの製造方法であって、
原紙シートの外面に対して、水溶性バインダーを含有するバインダー溶液を塗布する工程を含み、
前記工程において、前記バインダー溶液にセルロースナノファイバーを添加することを特徴とする水解性シートの製造方法。
【請求項６】
前記セルロースナノファイバーの添加量が前記原紙シートに対し０．１重量％以上、２．０重量％以下となるように、前記バインダー溶液を前記原紙シートの外面に対して塗布することを特徴とする請求項５に記載の水解性シートの製造方法。
【手続補正書】
【提出日】平成29年10月25日(2017.10.25)
【手続補正１】
【補正対象書類名】明細書
【補正対象項目名】０００７
【補正方法】変更
【補正の内容】
【０００７】
上記課題を解決するため、請求項１に記載の発明は、
原紙シートに対して水性薬剤を含浸させた水解性シートであって、
前記原紙シートは、
目付量が３０〜１５０ｇｓｍであり、
水溶性バインダーを含有するとともに、
セルロースナノファイバーを含有しており、
前記水性薬剤は、水溶性バインダーと架橋する架橋剤を含み、
前記原紙シートに、凸部と、当該凸部を反転した形状の凹部が交互に一列に配置された列が多列に、かつ、隣り合う列における凸部と凹部が互いに反ピッチずれるように配列された菱形格子状のパターンが形成されていることを特徴とする。
請求項２に記載の発明は、
原紙シートに対して水性薬剤を含浸させた水解性シートであって、
前記原紙シートは、
目付量が３０〜１５０ｇｓｍであり、
水溶性バインダーを含有するとともに、
セルロースナノファイバーを含有しており、
前記水性薬剤は、水溶性バインダーと架橋する架橋剤を含み、
前記原紙シートは、当該原紙シートの厚み方向内側から表面及び裏面に向かうにつれて前記水溶性バインダーの含有量が徐々に増加した状態であることを特徴とする。
【手続補正２】
【補正対象書類名】明細書
【補正対象項目名】０００８
【補正方法】変更
【補正の内容】
【０００８】
請求項３に記載の発明は、請求項１又は請求項２に記載の発明において、
前記水溶性バインダーは、カルボキシル基を有しており、
前記水性薬剤の架橋剤は、金属イオンであることを特徴とする。
【手続補正３】
【補正対象書類名】明細書
【補正対象項目名】００１０
【補正方法】変更
【補正の内容】
【００１０】
請求項４に記載の発明は、
請求項１から請求項３までのいずれか一項に記載の水解性シートの製造方法であって、
原紙シートの外面に対して、水溶性バインダーを含有するバインダー溶液を塗布する工程を含み、
前記工程において、前記バインダー溶液にセルロースナノファイバーを添加することを特徴とする。
【手続補正４】
【補正対象書類名】明細書
【補正対象項目名】００１１
【補正方法】変更
【補正の内容】
【００１１】
請求項５に記載の発明は、請求項４に記載の発明において、
前記セルロースナノファイバーの添加量が前記原紙シートに対し０．１重量％以上、２．０重量％以下となるように、前記バインダー溶液を前記原紙シートの外面に対して塗布することを特徴とする。
【手続補正５】
【補正対象書類名】特許請求の範囲
【補正対象項目名】全文
【補正方法】変更
【補正の内容】
【特許請求の範囲】
【請求項１】
原紙シートに対して水性薬剤を含浸させた水解性シートであって、
前記原紙シートは、
目付量が３０〜１５０ｇｓｍであり、
水溶性バインダーを含有するとともに、
セルロースナノファイバーを含有しており、
前記水性薬剤は、水溶性バインダーと架橋する架橋剤を含み、
前記原紙シートに、凸部と、当該凸部を反転した形状の凹部が交互に一列に配置された列が多列に、かつ、隣り合う列における凸部と凹部が互いに反ピッチずれるように配列された菱形格子状のパターンが形成されていることを特徴とする水解性シート。
【請求項２】
原紙シートに対して水性薬剤を含浸させた水解性シートであって、
前記原紙シートは、
目付量が３０〜１５０ｇｓｍであり、
水溶性バインダーを含有するとともに、
セルロースナノファイバーを含有しており、
前記水性薬剤は、水溶性バインダーと架橋する架橋剤を含み、
前記原紙シートは、当該原紙シートの厚み方向内側から表面及び裏面に向かうにつれて前記水溶性バインダーの含有量が徐々に増加した状態であることを特徴とする水解性シート。
【請求項３】
前記水溶性バインダーは、カルボキシル基を有しており、
前記水性薬剤は、金属イオンであることを特徴とする請求項１又は請求項２に記載の水解性シート。
【請求項４】
請求項１から請求項３までのいずれか一項に記載の水解性シートの製造方法であって、
原紙シートの外面に対して、水溶性バインダーを含有するバインダー溶液を塗布する工程を含み、
前記工程において、前記バインダー溶液にセルロースナノファイバーを添加することを特徴とする水解性シートの製造方法。
【請求項５】
前記セルロースナノファイバーの添加量が前記原紙シートに対し０．１重量％以上、２．０重量％以下となるように、前記バインダー溶液を前記原紙シートの外面に対して塗布することを特徴とする請求項４に記載の水解性シートの製造方法。